(57)【要約】【課題】  静電気放電耐性に優れた導電パターンを形成できる感光性導電フィルムを提供すること。【解決手段】  支持フィルムと、該支持フィルム上に設けられた導電膜及び該導電膜上に設けられた感光性樹脂層を備える感光性導電フィルムであって、感光性樹脂層は、（ａ）バインダーポリマー、（ｂ）エチレン性不飽和結合を有する光重合性化合物、及び（ｃ）光重合開始剤を含有し、導電膜は、導電性繊維及び非導電性無機フィラを含有する、感光性導電フィルム。【選択図】図１
2017156510.tif 000002
【特許請求の範囲】
【請求項１】
支持フィルムと、該支持フィルム上に設けられた導電膜及び該導電膜上に設けられた感光性樹脂層を備える感光性導電フィルムであって、
前記感光性樹脂層は、（ａ）バインダーポリマー、（ｂ）エチレン性不飽和結合を有する光重合性化合物、及び（ｃ）光重合開始剤を含有し、
前記導電膜は、導電性繊維及び非導電性無機フィラを含有する、感光性導電フィルム。
【請求項２】
前記非導電性無機フィラは、ナノアルミナを含む、請求項１に記載の感光性導電フィルム。
【請求項３】
前記導電性繊維は、銀繊維を含む、請求項１又は２に記載の感光性導電フィルム。
【請求項４】
４５０〜６５０ｎｍの波長域における光線透過率が８０％以上である、請求項１〜３のいずれか一項に記載の感光性導電フィルム。
【請求項５】
基板と前記感光性樹脂層とが密着するように、請求項１〜４のいずれか一項に記載の感光性導電フィルムを前記基板上にラミネートするラミネート工程と、
前記ラミネート工程の後、前記導電膜及び前記感光性樹脂層にパターン状に活性光線を照射する露光工程と、
前記露光工程の後、前記導電膜及び前記感光性樹脂層を現像する工程と、を備える、導電パターンの形成方法。
【請求項６】
基板と前記感光性樹脂層とが密着するように、請求項１〜４のいずれか一項に記載の感光性導電フィルムを前記基板上にラミネートするラミネート工程と、
前記ラミネート工程の後、前記導電膜及び前記感光性樹脂層にパターン状に活性光線を照射する第一露光工程と、
前記第一露光工程の後、酸素存在下で、前記第一露光工程における前記導電膜及び前記感光性樹脂層の未露光部の一部又は全部に活性光線を照射する第二露光工程と、
前記第二露光工程の後、前記導電膜及び前記感光性樹脂層を現像する工程と、を備える、導電パターンの形成方法。
【請求項７】
基板と、
前記基板上に設けられた請求項１〜４のいずれか一項に記載の感光性樹脂層の硬化物からなる層と、
当該硬化物からなる層上に設けられた導電パターンと、を有し、
前記導電パターンが、パターン化された請求項１〜４に記載の導電膜である、導電パターン基板。
【請求項８】
前記導電パターンの静電気放電電圧が、導電ライン幅２００μｍにおいて８００Ｖ以上である、請求項７に記載の導電パターン基板。
【請求項９】
請求項７又は８に記載の導電パターン基板を含む、タッチパネル。
【発明の詳細な説明】
【技術分野】
【０００１】
本発明は、感光性導電フィルム、当該感光性導電フィルムを用いた導電パターンの形成方法及び導電パターン基板、並びに当該導電パターン基板を用いたタッチパネルに関し、特に液晶表示素子などのフラットパネルディスプレイ、タッチパネル（タッチスクリーン）、太陽電池、照明等の装置の電極配線として用いられる導電パターンの形成方法、導電パターン基板及びタッチパネルに関する。
【背景技術】
【０００２】
パソコン、テレビ等の大型電子機器、カーナビゲーション、携帯電話、電子辞書等の小型電子機器、ＯＡ・ＦＡ機器等の表示機器には、液晶表示素子及びタッチパネルが普及している。これらの液晶表示素子及びタッチパネル、さらに太陽電池、照明等のデバイスでは、透明であることが要求される配線、画素電極又は端子の一部に透明導電膜が使用されている。
【０００３】
従来、透明導電膜の材料には、可視光に対して高い透過率を示すことから、ＩＴＯ（Ｉｎｄｉｕｍ−Ｔｉｎ−Ｏｘｉｄｅ）、酸化インジュウム及び酸化スズなどが用いられている。液晶表示素子用基板等に設けられる電極は、上記の材料からなる透明導電膜をパターニングしたものが主流になっている。
【０００４】
ＩＴＯ膜、酸化スズ膜等は一般にスパッタ法により形成される。この方法では、スパッタ方式の違い、スパッタパワー、ガス圧、基板温度、雰囲気ガスの種類等によって透明導電膜の性質が変わりやすい。スパッタ条件の変動による透明導電膜の膜質の違いは、透明導電膜をウエットエッチングする際のエッチング速度のばらつきの原因となり、パターンニング不良による製品の歩留まり低下を招きやすい。また、上記の導電パターンの形成方法は、スパッタ工程、レジスト形成工程及びエッチング工程を経ていることから、工程が長く、コスト面でも大きな負担となっている。
【０００５】
近年ＩＴＯ、酸化インジウム及び酸化スズ等に替わる材料を用いて透明な導電パターンを形成する試みがなされている。例えば、基板上に、銀繊維等の導電性繊維を含有する導電膜を形成した後、導電膜上に感光性樹脂層を形成し、その上からパターンマスクを介して露光し、現像する導電パターンの形成方法が開示されている（特許文献１又は２参照）。
【先行技術文献】
【特許文献】
【０００６】
【特許文献１】国際公開第２０１０／０２１２２４号
【特許文献２】国際公開第２０１３／０５１５１６号
【発明の概要】
【発明が解決しようとする課題】
【０００７】
しかしながら、銀繊維等の導電性繊維を使用した導電パターンは、ＩＴＯと比較した場合、低い電圧においても、繊維間の接触抵抗によって発生したジュール熱で断線しやすく、これによりライン抵抗値が上昇する又は導通が取れなくなるという問題がある。
【０００８】
本発明は、上記事情に鑑みてなされたものであり、静電気放電耐性に優れた導電パターンを形成できる感光性導電フィルム、並びに当該感光性導電フィルムを用いた導電パターンの形成方法、当該導電パターンを備える導電パターン基板及びタッチパネルを提供することを目的とする。
【課題を解決するための手段】
【０００９】
本発明は、下記＜１＞〜＜９＞の感光性導電フィルム、導電パターンの形成方法、導電パターン基板及びタッチパネルを提供する。
＜１＞  支持フィルムと、該支持フィルム上に設けられた導電膜及び該導電膜上に設けられた感光性樹脂層を備える感光性導電フィルムであって、感光性樹脂層は、（ａ）バインダーポリマー、（ｂ）エチレン性不飽和結合を有する光重合性化合物、及び（ｃ）光重合開始剤を含有し、導電膜は、導電性繊維及び非導電性無機フィラを含有する、感光性導電フィルム。
＜２＞  上記非導電性無機フィラは、ナノアルミナを含む、＜１＞に記載の感光性導電フィルム。
＜３＞  導電性繊維は、銀繊維を含む、＜１＞又は＜２＞に記載の感光性導電フィルム。
＜４＞  ４５０〜６５０ｎｍの波長域における光線透過率が８０％以上である、＜１＞〜＜３＞のいずれか一つに記載の感光性導電フィルム。
＜５＞  基板と前記感光性樹脂層とが密着するように、＜１＞〜＜４＞のいずれか一つに記載の感光性導電フィルムを前記基板上にラミネートするラミネート工程と、ラミネート工程の後、前記導電膜及び前記感光性樹脂層にパターン状に活性光線を照射する露光工程と、露光工程の後、導電膜及び感光性樹脂層を現像する工程と、を備える、導電パターンの形成方法。
＜６＞  基板と感光性樹脂層とが密着するように、＜１＞〜＜４＞のいずれか一つに記載の感光性導電フィルムを基板上にラミネートするラミネート工程と、導電膜及び感光性樹脂層にパターン状に活性光線を照射する第一露光工程と、酸素存在下で、第一露光工程における導電膜及び感光性樹脂層の未露光部の一部又は全部に活性光線を照射する第二露光工程と、第二露光工程の後に導電膜及び感光性樹脂層を現像する工程と、を備える、導電パターンの形成方法。
＜７＞  基板と、基板上に設けられた＜１＞〜＜４＞のいずれか一つに記載の感光性樹脂層の硬化物からなる層と、当該硬化物からなる層上に設けられた導電パターンと、を有し、当該導電パターンが、パターン化された請求項１〜４に記載の導電膜である、導電パターン基板。
＜８＞  導電パターンの静電気放電（ＥＳＤ）電圧が導電ライン幅２００μｍにおいて８００Ｖ以上である、＜７＞に記載の導電フィルム。
＜９＞  ＜７＞又は＜８＞に記載の導電パターン基板を含む、タッチパネル。
【発明の効果】
【００１０】
本発明によれば、静電気放電耐性に優れた導電パターンを形成できる感光性導電フィルム、並びに当該感光性導電フィルムを用いた導電パターンの製造方法及び当該導電パターンを備える導電パターン基板を提供することができる。また、本発明の感光性導電フィルムによれば、光線透過率を維持しつつ、静電気放電耐性が向上し、電圧による導電ラインの断線が抑制された導電パターンを得ることができる。また、本発明の感光性導電フィルムを用いることで信頼性の高い導電パターンの形成方法を提供することができ、導電パターン基板及びタッチパネルセンサを生産性高く提供することができる。
【図面の簡単な説明】
【００１１】
【図１】感光性導電フィルムの一実施形態を示す模式断面図である。
【図２】感光性導電フィルムの一実施形態を示す一部欠き斜面図である。
【図３】導電パターンの形成方法の一実施形態を説明するための模式断面図である。
【図４】実施例１で使用した評価用サンプルを示す模式図である。
【発明を実施するための形態】
【００１２】
以下、本発明の好適な実施形態について詳細に説明する。なお、本明細書における「（メタ）アクリレート」とは、「アクリレート」及びそれに対応する「メタクリレート」を意味する。同様に「（メタ）アクリル」とは、「アクリル」及びそれに対応する「メタクリル」を意味し、「（メタ）アクリル酸」とは「アクリル酸」又は「メタクリル酸」を意味し、「（メタ）アクリロイル」とは「アクリロイル」及びそれに対応する「メタクリロイル」を意味する。また、「（メタ）アクリル酸アルキルエステル」とは「アクリル酸アルキルエステル」及びそれに対応する「メタクリル酸アルキルエステル」を意味する。さらに、「ＥＯ」はエチレンオキサイドを示し、「ＥＯ変性」された化合物とはエチレンオキサイド基のブロック構造を有する化合物を意味する。同様に、「ＰＯ」はプロピレンオキサイドを示し、「ＰＯ変性」された化合物はプロピレンオキサイド基のブロック構造を有する化合物を意味する。
【００１３】
本実施形態の感光性導電フィルムは、支持フィルムと、該支持フィルム上に設けられた導電膜及び該導電膜上に設けられた感光性樹脂層を備える感光性導電フィルムであって、感光性樹脂層は、（ａ）バインダーポリマー、（ｂ）エチレン性不飽和結合を有する光重合性化合物、及び（ｃ）光重合開始剤を含有し、導電膜は、導電性繊維及び非導電性無機フィラを含有する。このような感光性導電フィルムによれば、該感光性導電フィルムを用いて導電パターンを形成した際に、静電気放電耐性の優れた導電パターンを得ることが出来る。この理由としては、必ずしも明確ではないが、本発明者らは、導電性繊維間の接触抵抗で発生する熱を、熱伝導性を有する非導電無機フィラで放熱することで、熱による断線を抑制していることが理由の一つであると考えている。
【００１４】
図１は、本実施形態に係る感光性導電フィルムを示す模式断面図である。図１に示す感光性導電フィルム１０は、支持フィルム１と、支持フィルム１上に設けられた感光層４とを有する。感光層４は、支持フィルム１上に設けられた導電膜２と、導電膜２上に設けられた感光性樹脂層３とを有する。
【００１５】
支持フィルム１としては、重合体フィルムを用いることができ、耐熱性及び耐溶剤性を有する重合体フィルムが好ましい。このような重合体フィルムとしては、例えば、ポリエチレンテレフタレートフィルム、ポリエチレンフィルム、ポリプロピレンフィルム、ポリカーボネートフィルムが挙げられる。これらのうち、透明性及び耐熱性の観点から、ポリエチレンテレフタレートフィルムが好ましい。
【００１６】
上記の重合体フィルムは、後に感光層４からの剥離が容易となるよう、離型処理されたものであってもよい。
【００１７】
後述の第二の露光工程で支持フィルムを剥離する場合、支持フィルム１はガスバリア層等の層をさらに有していてもよい。
【００１８】
支持フィルム１の厚みは、機械的強度の観点から、５μｍ以上であることが好ましく、１０μｍ以上であることがより好ましく、１５μｍ以上であることがさらに好ましい。支持フィルム１の厚みを５μｍ以上とすることによって、例えば、導電膜２を形成するために導電体分散液又は導電体溶液を塗工する工程、感光性樹脂層３を形成するために感光性樹脂組成物を塗工する工程、又は第二の露光工程に際し感光層４から支持フィルム１を剥離する工程において、支持フィルム１が破れることを防止することができる。また、支持フィルム１を介して感光性樹脂層３に活性光線を照射する場合に導電パターンの解像度を充分に確保する観点から、支持フィルム１の厚みは、３００μｍ以下であることが好ましく、２００μｍ以下であることがより好ましく、１００μｍ以下であることがさらに好ましい。
【００１９】
上記の観点から、支持フィルム１の厚みは、５〜３００μｍであることが好ましく、１０〜２００μｍであることがより好ましく、１５〜１００μｍであることが特に好ましい。
【００２０】
支持フィルム１のヘーズ値は、感度及び解像度を良好にできる観点から、０．０１〜５．０％であることが好ましく、０．０１〜３．０％であることがより好ましく、０．０１〜２．０％であることが特に好ましく、０．０１〜１．５％であることが極めて好ましい。なお、ヘーズ値はＪＩＳ  Ｋ  ７１０５に準拠して測定することができ、例えば、ＮＤＨ−１００１ＤＰ（日本電色工業株式会社製、商品名）等の市販の濁度計などで測定が可能である。
【００２１】
導電膜２は、導電性繊維及び非導電性無機フィラを含有する。導電膜２が導電性繊維を含有するために、導電性と透明性を両立することができ、現像性が向上して、解像度に優れた導電パターンを形成することができる。非導電性無機フィラは、１Ｗ／ｍ・Ｋ以上の熱伝導率を有すると好ましい。
【００２２】
導電性繊維としては、例えば、金属繊維及び炭素繊維が挙げられる。金属繊維としては、例えば、金繊維、銀繊維及び白金繊維が挙げられる。金属繊維としては、導電性に優れる観点から、金繊維及び／又は銀繊維が好ましく、導電膜の導電性の調製が容易である観点から、銀繊維がより好ましい。前記の金属繊維は、例えば、金属イオンをＮａＢＨ４等の還元剤で還元する方法、又は、ポリオール法により作製することができる。炭素繊維としては、例えばカーボンナノチューブが挙げられる。カーボンナノチューブは、Ｕｎｉｄｙｍ社のＨｉｐｃｏ単層カーボンナノチューブ等の市販品を使用することができる。導電性繊維は、１種を単独で又は２種以上を組み合わせて用いることができる。導電膜２は、界面活性剤、分散安定剤等をさらに含有していてもよい。
【００２３】
導電性繊維の繊維径は、ヘーズ値を低減する観点から、１ｎｍ〜５０ｎｍであることが好ましく、２ｎｍ〜３０ｎｍであることがより好ましい。また、導電性繊維の繊維長は、導電性に優れる観点から、１μｍ〜１００μｍであることが好ましく、２μｍ〜５０μｍであることがより好ましい。繊維径及び繊維長は、走査型電子顕微鏡により測定することができる。
【００２４】
導電膜２は、導電性繊維以外の無機導電体及び有機導電体からなる群より選択される少なくとも一種の導電体をさらに含有することができる。導電膜２の導電性がさらに良好になるものであれば、上記導電性繊維以外の無機導電体及び有機導電体を特に制限なく用いることができ、これらの導電体は単独で又は２種以上を組み合わせて用いることができる。
【００２５】
有機導電体としては、導電性ポリマーが挙げられる。導電性ポリマーとしては、ポリチオフェン、ポリチオフェン誘導体、ポリアニリン、及び、ポリアニリン誘導体からなる群より選択される少なくとも一種の導電体を用いることができる。例えば、ポリエチレンジオキシチオフェン、ポリヘキシルチオフェン及びポリアニリンのうちの１種又は２種以上を組み合わせて用いることができる。導電膜２が有機導電体を含む場合、有機導電体と感光性樹脂を含むことが好ましい。
【００２６】
また、導電膜２は、非導電性無機フィラを含有する。非導電性無機フィラの材質としては、例えばケイ素、シリカ、アルミナ、ホウ素等が挙げられる。また、非導電性無機フィラとしては、視認性（透過率、ヘーズ）確保の観点から、無機ナノ粒子を含むと好ましい。無機ナノ粒子の材質としては、上記のものが挙げられるが、放熱性の高さからアルミナ又はホウ素のナノ粒子が好ましく、放熱性及び形状の観点からアルミナのナノ粒子（ナノアルミナ）がより好ましい。
【００２７】
上記無機ナノ粒子の平均粒径は１〜１００ｎｍであることが好ましく、視認性の観点から１〜５０ｎｍがより好ましく、二次凝集を抑制するという観点から３０〜５０ｎｍであることが望ましい。ここで、無機ナノ粒子の平均粒径は、粒度分布における積算値５０％（体積基準）での粒径とすることができ、例えば、動的光散乱法によって測定することができる。
【００２８】
導電膜２における上記非導電性無機フィラの含有量は、導電性繊維１００質量部に対して０．１質量部〜３質量部が好ましく透過率の観点から０．１質量部〜１質量部がより好ましい。
【００２９】
図２は、本実施形態に係る感光性導電フィルムを示す一部切欠き斜視図である。導電膜２は、図２に示すように、導電性繊維同士が接触してなる網目構造を有することが好ましい。このような網目構造を有する導電膜２は、感光性樹脂層３の支持フィルム１側の表面に形成されていてもよいが、支持フィルム１を剥離したときに露出する感光層４の表面においてその面方向に導電性が得られるのであれば、導電膜２に感光性樹脂層３の一部が入り込む形態で形成されていてもよく、感光性樹脂層３の支持フィルム１側の表層に導電膜２が含まれる形態で形成されていてもよい。
【００３０】
導電膜２は、例えば、導電性繊維及び非導電性無機フィラ、並びに必要に応じて上述した無機導電体及び有機導電体のうちの一種以上と、水及び／又は有機溶剤と、必要に応じて界面活性剤などの分散安定剤とを含む導電体分散液又は導電体溶液を、支持フィルム１上に塗工した後、乾燥することにより形成することができる。塗工は、例えば、ロールコート法、コンマコート法、グラビアコート法、エアーナイフコート法、ダイコート法、バーコート法、スプレーコート法等の公知の方法で行うことができる。また、乾燥は、３０〜１５０℃で１〜３０分間程度、熱風対流式乾燥機等で行うことができる。導電膜２において、導電性繊維及び非導電性無機フィラ、並びに必要に応じて配合される無機導電体又は有機導電体は界面活性剤又は分散安定剤と共存していてもかまわない。導電膜２は、複数の導電体分散液又は導電体溶液を支持フィルム１上に順に塗工・乾燥して得られる複数の膜からなるものであってもよい。
【００３１】
導電膜２の厚みは、形成する導電パターンの用途及び求められる導電性によっても異なるが、１μｍ以下であることが好ましく、１ｎｍ〜０．５μｍであることがより好ましく、５ｎｍ〜０．１μｍであることがさらに好ましい。導電膜２の厚みが１μｍ以下であると、４５０〜６５０ｎｍの波長域での光透過率が充分高く、パターン形成性にも優れ、特に透明電極の作製に好適なものとなる。なお、導電膜２の厚みは、走査型電子顕微鏡写真によって測定される値を指す。
【００３２】
本実施形態においては支持フィルム１上に導電膜２を形成した後、さらに感光性樹脂層３を設けているが、必要に応じて、支持フィルム１上に形成された導電膜２を、基板上に設けられた感光性樹脂層の上にラミネートしてもよい。
【００３３】
感光性樹脂層３は、（ａ）バインダーポリマー、（ｂ）エチレン性不飽和結合を有する光重合性化合物及び（ｃ）光重合開始剤を含有する感光性樹脂組成物から形成することができる。感光性樹脂層３が上記の成分を含有することにより、基板と導電パターンとの接着性及びパターンニング性をさらに向上させることができる。
【００３４】
（ａ）バインダーポリマーとしては、例えば、アクリル樹脂、スチレン樹脂、エポキシ樹脂、アミド樹脂、アミドエポキシ樹脂、アルキド樹脂、フェノール樹脂、エステル樹脂、ウレタン樹脂、エポキシ樹脂と（メタ）アクリル酸の反応で得られるエポキシアクリレート樹脂、エポキシアクリレート樹脂と酸無水物の反応で得られる酸変性エポキシアクリレート樹脂が挙げられる。これらの樹脂は、単独で又は２種以上を組み合わせて用いることができる。
【００３５】
上記の中でも、アルカリ現像性及びフィルム形成性に優れる観点から、アクリル樹脂を用いることが好ましい。また。上記アクリル樹脂が（メタ）アクリル酸及び（メタ）アクリル酸アルキルエステルに由来するモノマー単位を構成単位として有するとより好ましい。ここで、「アクリル樹脂」とは、（メタ）アクリロイル基を有する重合性単量体に由来するモノマー単位を主に有する重合体のことを意味する。
【００３６】
上記アクリル樹脂は、例えば、（メタ）アクリロイル基を有する重合性単量体をラジカル重合して製造される。このアクリル樹脂は、単独で又は２種以上を組み合わせて用いることができる。
【００３７】
上記（メタ）アクリロイル基を有する重合性単量体としては、例えば、ジアセトン（メタ）アクリルアミド等の（メタ）アクリルアミド、（メタ）アクリル酸アルキルエステル、（メタ）アクリル酸テトラヒドロフルフリルエステル、（メタ）アクリル酸ジメチルアミノエチルエステル、（メタ）アクリル酸ジエチルアミノエチルエステル、（メタ）アクリル酸グリシジルエステル、２，２，２−トリフルオロエチル（メタ）アクリレート、２，２，３，３−テトラフルオロプロピル（メタ）アクリレート、（メタ）アクリル酸、α−ブロモ（メタ）アクリル酸、α−クロル（メタ）アクリル酸、β−フリル（メタ）アクリル酸、β−スチリル（メタ）アクリル酸等が挙げられる。
【００３８】
また、上記アクリル樹脂は、上記のような（メタ）アクリロイル基を有する重合性単量体の他に、スチレン、ビニルトルエン、α−メチルスチレン等のα−位又は芳香族環において置換されている重合可能なスチレン誘導体、アクリロニトリル、ビニル−ｎ−ブチルエーテル等のビニルアルコールのエステル類、マレイン酸、マレイン酸無水物、マレイン酸モノメチル、マレイン酸モノエチル、マレイン酸モノイソプロピル等のマレイン酸モノエステル、フマール酸、ケイ皮酸、α−シアノケイ皮酸、イタコン酸、クロトン酸などの１種又は２種以上の重合性単量体が共重合されていてもよい。
【００３９】
上記（メタ）アクリル酸アルキルエステルとしては、例えば、（メタ）アクリル酸メチルエステル、（メタ）アクリル酸エチルエステル、（メタ）アクリル酸プロピルエステル、（メタ）アクリル酸ブチルエステル、（メタ）アクリル酸ペンチルエステル、（メタ）アクリル酸ヘキシルエステル、（メタ）アクリル酸ヘプチルエステル、（メタ）アクリル酸オクチルエステル、（メタ）アクリル酸２−エチルヘキシルエステル、（メタ）アクリル酸ノニルエステル、（メタ）アクリル酸デシルエステル、（メタ）アクリル酸ウンデシルエステル、（メタ）アクリル酸ドデシルエステル等が挙げられる。これらは、単独で又は２種以上を組み合わせて用いることができる。
【００４０】
（ａ）バインダーポリマーは、アルカリ現像性をより良好にする観点から、カルボキシル基を有することが好ましい。このようなバインダーポリマーを得るためのカルボキシル基を有する重合性単量体としては、上述したような（メタ）アクリル酸が挙げられる。
【００４１】
（ａ）バインダーポリマーが有するカルボキシル基の比率は、バインダーポリマーを得るために使用する全重合性単量体に対するカルボキシル基を有する重合性単量体の割合として、１０〜５０質量％であることが好ましく、１２〜４０質量％であることがより好ましく、１５〜３０質量％であることが特に好ましく、１５〜２５質量％であることが極めて好ましい。アルカリ現像性に優れる点では１０質量％以上であることが好ましく、アルカリ耐性に優れる点では、５０質量％以下であることが好ましい。
【００４２】
（ａ）バインダーポリマーの酸価は、現像工程において、公知の各種現像液に対する現像性を向上させる観点から、５０ｍｇＫＯＨ／ｇ以上１５０ｍｇＫＯＨ／ｇ以下であることが好ましい。
【００４３】
（ａ）バインダーポリマーの酸価は、次のようにして測定することができる。酸価を測定すべきバインダーポリマー１ｇを精秤する。
上記バインダーポリマーにアセトン３０ｇを加え、これを均一に溶解する。次いで、指示薬であるフェノールフタレインを上記溶液に適量添加して、０．１ＮのＫＯＨ水溶液を用いて滴定することにより測定できる。なお、酸価は次式により算出できる。
酸価＝１０×Ｖｆ×５６．１／（Ｗｐ×Ｉ）
式中、Ｖｆはフェノールフタレインの滴定量（ｍＬ）を示し、Ｗｐは測定した樹脂溶液の質量（ｇ）を示し、Ｉは測定した樹脂溶液中の不揮発分の割合（質量％）を示す。
なお、バインダーポリマーに合成溶媒又は希釈溶媒が含まれる場合は、精秤前に予め、上記溶媒の沸点よりも１０℃程度高い温度で１〜４時間加熱し、揮発分を除去しておく。この際、低分子量の光重合性化合物等の揮発性成分が除去されることもある。
【００４４】
（ａ）バインダーポリマーの重量平均分子量は、機械強度及びアルカリ現像性のバランスを図る観点から、５，０００〜３００，０００であることが好ましく、２０，０００〜１５０，０００であることがさらに好ましく、３０，０００〜１００，０００であることが特に好ましい。耐現像液性に優れる点では、重量平均分子量が、５，０００以上であることが好ましい。また、現像時間の観点からは、３００，０００以下であることが好ましい。なお、重量平均分子量の測定条件は本願明細書の実施例と同一の測定条件とする。
【００４５】
（ａ）バインダーポリマーは、上述した樹脂を単独で又は２種類以上組み合わせて用いることができる。２種類以上の樹脂を組み合わせて使用する場合、例えば、異なる共重合成分からなる２種類以上の樹脂が含まれる混合物からなるバインダーポリマー、異なる重量平均分子量の２種類以上の樹脂が含まれる混合物からなるバインダーポリマー、異なる分散度の２種類以上の樹脂が含まれる混合物からなるバインダーポリマーが挙げられる。
【００４６】
（ｂ）エチレン性不飽和結合を有する光重合性化合物としては、例えば、多価アルコールにα，β−不飽和カルボン酸を反応させて得られる化合物、グリシジル基含有化合物にα，β−不飽和カルボン酸を反応させて得られる化合物、ウレタン結合を有する（メタ）アクリレート化合物等のウレタンモノマー、γ−クロロ−β−ヒドロキシプロピル−β’−（メタ）アクリロイルオキシエチル−ｏ−フタレート、β−ヒドロキシエチル−β’−（メタ）アクリロイルオキシエチル−ｏ−フタレート、β−ヒドロキシプロピル−β’−（メタ）アクリロイルオキシエチル−ｏ−フタレート等のフタル酸系化合物、（メタ）アクリル酸アルキルエステルなどが挙げられる。これらは単独で又は２種類以上を組み合わせて使用される。
【００４７】
上記多価アルコールにα，β−不飽和カルボン酸を反応させて得られる化合物としては、例えば、２，２−ビス（４−（（メタ）アクリロキシポリエトキシ）フェニル）プロパン、２，２−ビス（４−（（メタ）アクリロキシポリプロポキシ）フェニル）プロパン、２，２−ビス（４−（（メタ）アクリロキシポリエトキシポリプロポキシ）フェニル）プロパン等のビスフェノールＡ系（メタ）アクリレート化合物、エチレン基の数が２〜１４であるポリエチレングリコールジ（メタ）アクリレート、プロピレン基の数が２〜１４であるポリプロピレングリコールジ（メタ）アクリレート、エチレン基の数が２〜１４であり、プロピレン基の数が２〜１４であるポリエチレンポリプロピレングリコールジ（メタ）アクリレート、トリメチロールプロパンジ（メタ）アクリレート、トリメチロールプロパントリ（メタ）アクリレート、トリメチロールプロパンエトキシトリ（メタ）アクリレート、トリメチロールプロパンジエトキシトリ（メタ）アクリレート、トリメチロールプロパントリエトキシトリ（メタ）アクリレート、トリメチロールプロパンテトラエトキシトリ（メタ）アクリレート、トリメチロールプロパンペンタエトキシトリ（メタ）アクリレート、テトラメチロールメタントリ（メタ）アクリレート、テトラメチロールメタンテトラ（メタ）アクリレート、プロピレン基の数が２〜１４であるポリプロピレングリコールジ（メタ）アクリレート、ジペンタエリスリトールペンタ（メタ）アクリレート、ジペンタエリスリトールヘキサ（メタ）アクリレート等が挙げられる。
【００４８】
上記ウレタンモノマーとしては、例えば、β位にヒドロキシル基を有する（メタ）アクリルモノマーとイソホロンジイソシアネート、２，６−トルエンジイソシアネート、２，４−トルエンジイソシアネート、１，６−ヘキサメチレンジイソシアネート等のジイソシアネート化合物との付加反応物、トリス［（メタ）アクリロキシテトラエチレングリコールイソシアネート］ヘキサメチレンイソシアヌレート、ＥＯ変性ウレタンジ（メタ）アクリレート、ＥＯ、ＰＯ変性ウレタンジ（メタ）アクリレートなどが挙げられる。
【００４９】
ＥＯ変性ウレタンジ（メタ）アクリレートとしては、例えば、「ＵＡ−１１」（新中村化学工業株式会社製、商品名）が挙げられる。また、ＥＯ、ＰＯ変性ウレタンジ（メタ）アクリレートとしては、例えば、「ＵＡ−１３」（新中村化学工業株式会社製、商品名）が挙げられる。
【００５０】
（ｂ）エチレン性不飽和結合を有する光重合性化合物の含有割合は、（ａ）バインダーポリマー及び（ｂ）エチレン性不飽和結合を有する光重合性化合物の総量１００質量部に対して、３０〜８０質量部であることが好ましく、４０〜７０質量部であることがより好ましい。光硬化性及び形成された導電膜２上への塗工性に優れる点では、３０質量部以上であることが好ましく、フィルムとして巻き取った場合の保管安定性に優れる点では、８０質量部以下であることが好ましい。
【００５１】
（ｃ）光重合開始剤としては、活性光線の照射によって感光性樹脂層３を硬化させることができるものであれば、特に制限されないが、光硬化性に優れる観点からは、ラジカル重合開始剤を用いることが好ましい。例えば、ベンゾフェノン、Ｎ，Ｎ，Ｎ’，Ｎ’−テトラメチル−４，４’−ジアミノベンゾフェノン（ミヒラーケトン）、Ｎ，Ｎ，Ｎ’，Ｎ’−テトラエチル−４，４’−ジアミノベンゾフェノン、４−メトキシ−４’−ジメチルアミノベンゾフェノン、２−ベンジル−２−ジメチルアミノ−１−（４−モルホリノフェニル）−ブタノン−１、２−メチル−１−［４−（メチルチオ）フェニル］−２−モルフォリノ−プロパノン−１等の芳香族ケトン；ベンゾインメチルエーテル、ベンゾインエチルエーテル、ベンゾインフェニルエーテル等のベンゾインエーテル化合物；ベンゾイン、メチルベンゾイン、エチルベンゾイン等のベンゾイン化合物；１，２−オクタンジオン−１−［４−（フェニルチオ）フェニル］−２−（Ｏ−ベンゾイルオキシム）、１−［９−エチル−６−（２−メチルベンゾイル）−９Ｈ−カルバゾール−３−イル］エタノン１−（Ｏ−アセチルオキシム）等のオキシムエステル化合物；ベンジルジメチルケタール等のベンジル誘導体；２−（ｏ−クロロフェニル）−４，５−ジフェニルイミダゾール二量体、２−（ｏ−クロロフェニル）−４，５−ジ（メトキシフェニル）イミダゾール二量体、２−（ｏ−フルオロフェニル）−４，５−ジフェニルイミダゾール二量体、２−（ｏ−メトキシフェニル）−４，５−ジフェニルイミダゾール二量体、２−（ｐ−メトキシフェニル）−４，５−ジフェニルイミダゾール二量体等の２，４，５−トリアリールイミダゾール二量体；９−フェニルアクリジン、１，７−ビス（９，９’−アクリジニル）ヘプタン等のアクリジン誘導体；２，４，６−トリメチルベンゾイル−ジフェニル−フォスフィンオキサイド、Ｎ−フェニルグリシン、Ｎ−フェニルグリシン誘導体、クマリン系化合物、オキサゾール系化合物などが挙げられる。また、２つの２，４，５−トリアリールイミダゾールのアリール基の置換基は同一で対称な化合物を与えてもよいし、相違して非対称な化合物を与えてもよい。また、ジエチルチオキサントンとジメチルアミノ安息香酸の組み合わせのように、チオキサントン系化合物と３級アミン化合物とを組み合わせてもよい。
【００５２】
これらの中でも、透明性の見地からは、芳香族ケトン化合物又はオキシムエステル化合物を含有することが好ましく、２−ベンジル−２−ジメチルアミノ−１−（４−モルホリノフェニル）−ブタノン−１又は１，２−オクタンジオン−１−［４−（フェニルチオ）フェニル］−２−（Ｏ−ベンゾイルオキシム）を含有することが好ましい。これらは、単独で又は２種類以上を組み合わせて使用される。
【００５３】
（ｃ）光重合開始剤の含有割合は、（ａ）バインダーポリマー及び（ｂ）エチレン性不飽和結合を有する光重合性化合物の総量１００質量部に対して、０．１〜２０質量部であることが好ましく、１〜１０質量部であることがより好ましく、１〜５質量部であることが特に好ましい。光感度に優れる点では、０．１質量部以上であることが好ましく、感光性樹脂層３の内部の光硬化性に優れる点では、２０質量部以下であることが好ましい。
【００５４】
感光性樹脂層３には、必要に応じて、各種添加剤を含有させることができる。添加剤としては、ｐ−トルエンスルホンアミド等の可塑剤、充填剤、消泡剤、難燃剤、安定剤、密着性付与剤、レベリング剤（オクタメリルシクロテトラシロキサン等）、剥離促進剤、酸化防止剤、香料、イメージング剤、熱架橋剤等の添加剤を、単独で又は２種類以上を組み合わせて含有させることができる。これらの添加剤の添加量は、（ａ）バインダーポリマー及び（ｂ）光重合性化合物の総量１００質量部に対して各々０．０１〜２０質量部であることが好ましい。
【００５５】
感光性樹脂層３は、必要に応じて、メタノール、エタノール、アセトン、メチルエチルケトン、メチルセロソルブ、エチルセロソルブ、トルエン、Ｎ，Ｎ−ジメチルホルムアミド、プロピレングリコールモノメチルエーテル等の溶剤又はこれらの混合溶剤に溶解した、固形分１０〜６０質量％程度の感光性樹脂組成物の溶液を、支持フィルム上に形成された導電膜２上に塗工した後、乾燥することにより形成できる。但し、この場合、乾燥後の感光性樹脂層中の残存有機溶剤量は、後の工程での有機溶剤の拡散を防止するため、２質量％以下であることが好ましい。
【００５６】
塗工は、公知の方法で行うことができる。例えば、ロールコート法、コンマコート法、グラビアコート法、エアーナイフコート法、ダイコート法、バーコート法、スプレーコート法が挙げられる。塗工後、有機溶剤等を除去するための乾燥は、７０〜１５０℃で５〜３０分間程度、熱風対流式乾燥機等で行うことができる。
【００５７】
感光性樹脂層３の厚みは、用途により異なるが、乾燥後の厚みで１〜２００μｍであることが好ましく、１〜１５μｍであることがより好ましく、１〜１０μｍであることが特に好ましい。この厚みが１μｍ以上であると、塗工による層形成が容易となる傾向にあり、２００μｍ以下であると、光透過性が良好であり、充分な感度を得ることができ、感光性樹脂層３の光硬化性の観点から好ましい。感光性樹脂層３の厚みは、走査型電子顕微鏡により測定することができる。
【００５８】
感光性導電フィルム１０において、感光層４（上記導電膜２及び上記感光性樹脂層３の積層体）は、４５０〜６５０ｎｍの波長域における最小光透過率が８０％以上であることが好ましく、８５％以上であることがより好ましい。感光層４がこのような条件を満たす場合、ディスプレイパネル等での高輝度化が容易となる。また、感光層４の膜厚を１〜１０μｍとしたときに４５０〜６５０ｎｍの波長域における最小光透過率が８０％以上であることが好ましく、８５％以上であることがより好ましい。感光層４（導電膜２及び感光性樹脂層３の積層体）がこのような条件を満たす場合、ディスプレイパネル等での高輝度化が容易となる。
【００５９】
本実施形態に係る感光性導電フィルム１０では、感光性樹脂層３の支持フィルム１側とは反対側の面に接するように、保護フィルムがさらに設けられていてもよい。
【００６０】
保護フィルムとしては、表面粗さを有する耐熱性及び耐溶剤性を有する重合体フィルムを用いることができる。例えば、ポリエチレンテレフタレートフィルム、ポリプロピレンフィルム、ポリエチレンフィルムが挙げられる。また、保護フィルムとして上述の支持体フィルムと同様の重合体フィルムを用いてもよい。表面粗さを有する保護フィルムは、例えば延伸ポリエチレンフィルムを表面に梨地といわれる文様等を加工した金属ロールとゴムロール間に通すことで得られる。このようにして得られたフィルムは梨地加工フィルム又はエンボス加工フィルムなどといわれる。また、別の方法ではフィルム中に微粒子を均一分散させて表面粗さを有する保護フィルム用フィルムを得ることもできるが、表面粗さを有する保護フィルムを得る方法はこれらの方法に限られない。
【００６１】
保護フィルムの厚みは、１〜１００μｍであることが好ましく、５〜５０μｍであることがより好ましく、５〜４０μｍであることがさらに好ましく、１５〜３０μｍであることが特に好ましい。保護フィルムの厚みは、機械的強度に優れる点で１μｍ以上であることが好ましく、比較的安価となる点で１００μｍ以下であることが好ましい。
【００６２】
保護フィルムと感光性樹脂層３との間の接着力は、保護フィルムを感光性樹脂層３から剥離しやすくするために、支持フィルム１と感光層４（導電膜２及び感光性樹脂層３）との間の接着力よりも小さいことが好ましい。
【００６３】
また、保護フィルムは、保護フィルム中に含まれる直径８０μｍ以上のフィッシュアイ数が５個／ｍ２以下であることが好ましい。なお、「フィッシュアイ」とは、材料を熱溶融し、混練、押し出し、２軸延伸、キャスティング法等によりフィルムを製造する際に、材料の異物、未溶解物、酸化劣化物等がフィルム中に取り込まれたものである。
【００６４】
感光性導電フィルム１０は、保護フィルム上に、接着層、ガスバリア層等の層をさらに有していてもよい。
【００６５】
感光性導電フィルム１０は、例えば、そのままの平板状の形態で、又は、円筒状などの巻芯に巻きとりロール状の形態で貯蔵することができる。なお、この際、支持フィルム１が最も外側になるように巻き取られることが好ましい。
【００６６】
また、感光性導電フィルム１０が保護フィルムを有してない場合、かかる感光性導電フィルム１０は、そのままの平板状の形態で貯蔵することができる。
【００６７】
巻芯としては、従来用いられているものであれば特に限定されず、例えば、ポリエチレン樹脂、ポリプロピレン樹脂、ポリスチレン樹脂、ポリ塩化ビニル樹脂、ＡＢＳ樹脂（アクリロニトリル−ブタジエン−スチレン共重合体）等のプラスチックが挙げられる。またロール状に巻き取られた感光性導電フィルムの端面には、端面保護の観点から端面セパレータを設置することが好ましく、加えて耐エッジフュージョンの観点から防湿端面セパレータを設置することが好ましい。また、感光性導電フィルムを梱包する際には、透湿性の小さいブラックシートに包んで包装することが好ましい。
【００６８】
図３は、本実施形態に係る導電パターンの形成方法を説明するための模式断面図である。本実施形態の導電パターンの形成方法は、基板２０と感光性樹脂層３とが密着するように、上述の感光性導電フィルム１０を基板２０上にラミネートするラミネート工程（図３（ａ））と、ラミネート工程の後、導電膜及び感光性樹脂層にパターン状に活性光線Ｌを照射する露光工程（図３（ｂ））と、露光工程の後、導電膜及び感光性樹脂層を現像する工程とを備えることが好ましい。また、本実施形態に係る導電パターンの形成方法は、上述した感光性導電フィルム１０を、基板２０上に感光性樹脂層３が接するようにラミネートするラミネート工程と、支持フィルム１を有する感光層４の所定部分に活性光線を照射する第一露光工程と、その後、支持フィルム１を剥離してから、酸素存在下で、第一露光工程での露光部及び未露光部の一部又は全部に活性光線を照射する第二露光工程と、第二露光工程の後に感光層４を現像する現像工程とを備えていてもよい。これらの工程を経ることにより、導電パターン２ａと、導電パターン２ａを支持する樹脂硬化層３ａとを基板２０上に備える導電パターン基板４０が得られる（図３（ｃ））。なお、樹脂硬化物層は、上記感光性樹脂層の硬化物である。
【００６９】
基板２０としては、例えば、ガラス基板、ポリカーボネート等のプラスチック基板などが挙げられる。基板２０の厚みは、使用の目的に応じて適宜選択することができ、フィルム状の基板を用いてもよい。フィルム状の基板としては、例えば、ポリエチレンテレフタレートフィルム、ポリカーボネートフィルム、シクロオレフィンポリマフィルム等が挙げられる。また、これらに数ｕｍの加飾段差が施されたものがあり、この段差は通常１０μｍ程度が要求されており、１０μｍ以下であることがより好ましい。基板２０は、４５０〜６５０ｎｍの波長域での最小光透過率が８０％以上であるものが好ましい。基板２０が、このような条件を満たす場合、ディスプレイパネル等での高輝度化が容易となる。
【００７０】
ラミネート工程は、例えば、感光性導電フィルム１０を、保護フィルムがある場合はそれを除去した後、加熱しながら感光性樹脂層３側を基板２０に圧着することにより積層する方法が挙げられる。なお、この工程は、密着性、追従性及び残存気泡の除去の見地から減圧下で積層することが好ましく、減圧度は１０ｈＰａ以下であることが好ましいが、この条件には特に制限はない。感光性導電フィルム１０の積層は、感光性樹脂層３及び／又は基板２０を７０〜１３０℃に加熱することが好ましく、圧着圧力は、０．１〜１．０ＭＰａ程度（１〜１０ｋｇｆ／ｃｍ２程度）とすることが好ましいが、これらの条件には特に制限はない。また、感光性樹脂層３を上記のように７０〜１３０℃に加熱すれば、予め基板２０を予熱処理することは必要ではないが、積層性をさらに向上させるために基板２０の予熱処理を行うこともできる。
【００７１】
本実施形態の方法によれば、別途作製した感光性導電フィルム１０を基板２０にラミネートすることにより感光層４を設けることで、より簡便に感光層４を基板２０上に形成することが可能となり、生産性の向上を図ることができる。
【００７２】
露光工程での活性光線の光源としては、公知の光源が挙げられる。例えば、紫外線、可視光などを有効に放射することができるカーボンアーク灯、水銀蒸気アーク灯、超高圧水銀灯、高圧水銀灯、キセノンランプ等が用いられる。また、Ａｒイオンレーザ、半導体レーザ等も用いられる。さらに、写真用フラッド電球、太陽ランプ等の可視光を有効に放射するものも用いられる。また、レーザ露光法などを用いた直接描画法により活性光線を画像状に照射する方法を採用してもよい。
【００７３】
露光工程での露光量は、使用する装置及び感光性樹脂組成物の組成によって異なるが、好ましくは５ｍＪ／ｃｍ２〜１０００ｍＪ／ｃｍ２であり、より好ましくは１０ｍＪ／ｃｍ２〜２００ｍＪ／ｃｍ２である。光硬化性に優れる点では、１０ｍＪ／ｃｍ２以上であることが好ましく、解像性の点では２００ｍＪ／ｃｍ２以下であることが好ましい。
【００７４】
本実施形態においては、支持フィルム１を剥離せずに感光層４が露光されることにより、酸素の影響が小さくなり硬化させやすくなる。
【００７５】
ウェット現像は、例えば、アルカリ性水溶液、水系現像液、有機溶剤系現像液を用いて、スプレー、揺動浸漬、ブラッシング、スクラッビング等の公知の方法により行われる。
【００７６】
現像液としては、安全かつ安定であり、操作性が良好なため、アルカリ性水溶液が好ましく用いられる。アルカリ性水溶液としては、０．１〜５質量％炭酸ナトリウム水溶液、０．１〜５質量％炭酸カリウム水溶液、０．１〜５質量％水酸化ナトリウム水溶液、０．１〜５質量％四ホウ酸ナトリウム水溶液等が好ましい。また、現像に用いるアルカリ性水溶液のｐＨは９〜１１の範囲とすることが好ましく、その温度は、感光性樹脂層の現像性に合わせて調節される。また、アルカリ性水溶液中には、表面活性剤、消泡剤、現像を促進させるための少量の有機溶剤等を混入させてもよい。
【００７７】
また、水又はアルカリ水溶液と一種以上の有機溶剤とからなる水系現像液を用いることができる。ここで、アルカリ水溶液に含まれる塩基としては、上述の塩基以外に、例えば、ホウ砂、メタケイ酸ナトリウム、水酸化テトラメチルアンモニウム、エタノールアミン、エチレンジアミン、ジエチレントリアミン、２−アミノ−２−ヒドロキシメチル−１、３−プロパンジオール、１、３−ジアミノプロパノール−２、モルホリン等が挙げられる。
【００７８】
有機溶剤としては、例えば、メチルエチルケトン、アセトン、酢酸エチル、炭素数１〜４のアルコキシ基を有するアルコキシエタノール、エチルアルコール、イソプロピルアルコール、ブチルアルコール、ジエチレングリコールモノメチルエーテル、ジエチレングリコールモノエチルエーテル、ジエチレングリコールモノブチルエーテルが挙げられる。これらは、単独で又は２種類以上を組み合わせて使用される。
【００７９】
水系現像液は、有機溶剤の濃度を２〜９０質量％とすることが好ましく、その温度は、現像性にあわせて調整することができる。さらに、水系現像液のｐＨは、レジストの現像が充分にできる範囲でできるだけ小さくすることが好ましく、ｐＨ８〜１２とすることが好ましく、ｐＨ９〜１０とすることがより好ましい。また、水系現像液中には、界面活性剤、消泡剤等を少量添加することもできる。
【００８０】
有機溶剤系現像液としては、例えば、１，１，１−トリクロロエタン、Ｎ−メチルピロリドン、Ｎ，Ｎ−ジメチルホルムアミド、シクロヘキサノン、メチルイソブチルケトン、γ−ブチロラクトン等が挙げられる。これらの有機溶剤は、引火防止のため、１〜２０質量％の範囲で水を添加することが好ましい。
【００８１】
上述した現像液は、必要に応じて、２種以上を併用してもよい。
【００８２】
現像の方式としては、例えば、ディップ方式、パドル方式、スプレー方式、ブラッシング、スラッビング等が挙げられる。これらのうち、高圧スプレー方式を用いることが、解像度向上の観点から好ましい。
【００８３】
本実施形態の導電パターンの形成方法においては、現像後に必要に応じて、６０〜２５０℃程度の加熱又は０．２〜１０Ｊ／ｃｍ２程度の露光を行うことにより導電パターンをさらに硬化してもよい。
【００８４】
このように、本実施形態に係る導電パターンの形成方法によれば、ＩＴＯなどの無機膜のようにエッチングレジストを形成することなく、ガラス、プラスチック等の基板上に容易に透明な導電パターンを形成することが可能である。
【００８５】
本実施形態に係る導電パターンは、静電気放電（ＥＳＤ）電圧が導電ライン幅２００μｍにおいて８００Ｖ以上であると好ましい。静電気放電電圧は、例えば、本明細書の実施例の方法により、測定することが出来る。
【００８６】
本実施形態に係る導電パターン基板は、上述した本実施形態に係る導電パターンの形成方法により得ることができる。透明電極として有効に活用できる観点から、導電パターンの表面抵抗が２００Ω／□以下であることが好ましく、１００Ω／□以下であることがより好ましく、５０Ω／□以下であることが特に好ましい。表面抵抗は、例えば、導電性繊維の種類、導電性繊維の分散液又は溶液の濃度又は塗工量によって調整することができる。
【００８７】
導電パターン基板は、４５０〜６５０ｎｍの波長域における最小光透過率が８０％以上であることが好ましく、８５％以上であることがより好ましい。導電パターン基板が、このような条件を満たす場合、ディスプレイパネル等での高輝度化が容易となる。
【００８８】
本実施形態に係る導電パターン基板は、フラットパネルディスプレイ、タッチパネル、液晶ディスプレイ、太陽電池、照明等の電子部品に用いるこができる。
【実施例】
【００８９】
以下に、本発明を実施例に基づいて具体的に説明するが、本発明はこれに限定されるものではない。
【００９０】
（実施例１）
＜銀繊維分散液の調製＞
精製水１ｋｇにＣａｍｂｒｉｏｓ社製、銀ナノインク「Ｇ４−０４  ＩｎｋＡ」３５０ｇをスリーワンモーター回転数３００ｒｐｍで攪拌しながら、さらに銀ナノインク５００ｇを少しずつ追加し、さらに、導電性繊維（銀繊維）１００質量部に対して０．５質量部の割合でナノアルミナ（株式会社テツタニ製、商品名「ＮａｎｏＢＹＫ−３６００」）を添加した。その後約３分間攪拌し、導電性繊維分散液（導電液）を得た。得られた導電液を支持フィルムである１６μｍ厚のポリエチレンテレフタレートフィルム（ＰＥＴフィルム、帝人株式会社製、商品名「Ａ１５１７」）上に５０ｇ／ｍ２で均一に塗布し、５０〜１００℃の熱風対流式乾燥機で３分間乾燥して水分が揮発したことを確認後、１０ｋｇ／ｃｍの線圧で加圧することにより、支持フィルム上に導電膜を形成した。なお、導電膜の乾燥後の膜厚は、約０．０２μｍであった。表面抵抗値は５０．１Ω／□であった。導電膜におけるナノアルミナの含有量を表２に示す。
【００９１】
＜感光性樹脂組成物の溶液の調製＞
撹拌機、還流冷却器、温度計、滴下ロート及び窒素ガス導入管を備えたフラスコに、メチルセロソルブとトルエンとの混合液（メチルセロソルブ／トルエン＝３／２（質量比）、以下、「溶液ｓ」という）４００ｇを加え、窒素ガスを吹き込みながら撹拌して、８０℃まで加熱した。一方、単量体としてメタクリル酸１００ｇ、メタクリル酸メチル２５０ｇ、アクリル酸エチル１００ｇ及びスチレン５０ｇと、アゾビスイソブチロニトリル０．８ｇとを混合した溶液（以下、「溶液ａ」という）を用意した。次に、８０℃に加熱された溶液ｓに溶液ａを４時間かけて滴下した後、８０℃で撹拌しながら２時間保温した。さらに、１００ｇの溶液ｓにアゾビスイソブチロニトリル１．２ｇを溶解した溶液を１０分かけてフラスコ内に滴下した。そして、滴下後の溶液を撹拌しながら８０℃で３時間保温した後、３０分間かけて９０℃に加熱した。９０℃で２時間保温した後、冷却してバインダーポリマー溶液を得た。得られたバインダーポリマーの重量平均分子量はＧＰＣによる標準ポリスチレン換算で８００００であった。これをアクリルポリマーＡとした。なお、重量平均分子量を測定したＧＰＣの測定条件は下記のとおりである。
【００９２】
［ＧＰＣ測定条件］
機種：日立Ｌ６０００（株式会社日立製作所製）
検出：Ｌ３３００ＲＩ（株式会社日立製作所製）
カラム：Ｇｅｌｐａｃｋ  ＧＬ−Ｒ４４０  ＋  ＧＬ−Ｒ４５０  ＋  ＧＬ−Ｒ４００
Ｍ（日立化成株式会社製）
カラム仕様：直径１０．７ｍｍ  ×  ３００ｍｍ
溶媒：ＴＨＦ（テトラヒドロフラン）
試料濃度：ＮＶ（不揮発分濃度）５０質量％の樹脂溶液を１２０ｍｇ採取、５ｍＬのＴ
ＨＦに溶解
注入量：２００μＬ
圧力：４．９ＭＰａ
流量：２．０５ｍＬ／ｍｉｎ
【００９３】
表１に示す材料を同表に示す配合量（単位：質量部）で配合し、感光性樹脂組成物の溶液（感光液）を調製した。トリメチロールプロパントリアクリレートとしては、新中村化学工業株式会社製の商品名「ＴＭＰＴＡ」を用いた。２，４，６−トリメチルベンゾイル−ジフェニル−フォスフィンオキサイドとしては、ＢＡＳＦ製の商品名「ＬＵＣＩＲＩＮ  ＴＰＯ」を用いた。オクタメチルシクロテトラシロキサンとしては、東レ・ダウコーニング株式会社製の商品名「ＳＨ−３０」を用いた。メチルエチルケトンとしては、東燃化学株式会社製のメチルエチルケトンを用いた。
【００９４】
【表１】
2017156510.tif 000003
【００９５】
調製した感光性樹脂組成物の溶液を撹拌後、支持フィルム上に形成された上記導電膜上に均一に塗布し、４０〜９０℃の熱風対流式乾燥機で２分間乾燥して感光性樹脂層を形成した。その後、感光性樹脂層を、ポリプロピレン製の保護フィルム（王子エフテックス株式会社製、商品名「ＥＳ−２０１」）で覆い、感光性導電フィルムを得た。なお、感光性樹脂層の乾燥後の膜厚は５μｍであった。
【００９６】
［透過率及びヘーズ値の測定］
ヘーズメーター（日本電色工業株式会社製、ＮＤＨ−５０００）を用いて、波長３８０〜７８０ｎｍにおける感光性導電フィルムの透過率を測定した。また、ＪＩＳ  Ｋ  ７１０５に準拠して、感光性導電フィルムのヘーズ値を測定した。なお、透過率及びヘーズは、感光性フィルムの保護膜をはがし、感光性樹脂層を１ｍｍ厚のポリカーボネートフィルムに以下の条件でラミネート下サンプルを用いて測定した。評価結果を表２に示す。
ラミネート条件：１１０℃／０．６ｍ／ｍｉｎ、０．４ＭＰａ（ＨＬＭ−３０００、日立エレクトロニクス株式会社製）、露光条件１０００ｍＪ（ＥＸＭ−１２０１、株式会社オーク製作所製）。
【００９７】
図４の導電パターン基板を作製するために以下に記載の方法を用いた。
ＰＥＴ基板（東洋紡株式会社製、商品名「Ａ４３００」）に、上記で得られた支持フィルム、導電膜、感光性樹脂層、保護フィルムがこの順に積層された感光性導電フィルムの保護フィルムを剥離しながら、感光性樹脂層をＰＥＴ基板に密着させて、１１０℃、０．４ＭＰａ、０．６ｍ／分の条件でラミネートした。
ラミネート後、ＰＥＴ基板を冷却し、ＰＥＴ基板の温度が２３℃になった時点で、超高圧水銀ランプを有する露光機（オーク株式会社製、商品名「ＨＭＷ−２０１Ｂ」）を用いて任意のフォトマスクを介し、６０ｍＪ／ｃｍ２の露光量で導電膜及び感光性樹脂層に対して支持フィルム側から紫外線を照射した（第一露光）。室温（２５℃）で１５分間放置した後、支持フィルムであるＰＥＴフィルムを剥離し、酸素の存在下、１００ｍＪ／ｃｍ２で導電膜及び感光性樹脂層に対して支持フィルム剥離側から光照射した（第二露光）。露光後、室温（２５℃）で１５分間放置した後、スプレー現像機を用いて３０℃、１％の炭酸ナトリウム水溶液で４０秒間現像し、導電パターン基板を得た。
【００９８】
［サンプル作製方法］
図４に示すように、得られた導電パターン基板の両端に直径２ｍｍφの銀ペースト（ＤＷ−１１７Ｈ−４１、東洋紡株式会社製）を塗布し、恒温槽にて１３０℃、３０分で加熱乾燥を行って評価用サンプルを作製した。図４に示すように、評価用サンプル３０は、幅０．２ｍｍ（２００μｍ）の導電ライン３２、及び銀ペースト部３４を有する。
【００９９】
［測定方法］
静電気放電試験では、静電破壊試験器ＨＣＥ−５０００（阪和電子工業株式会社製）を使用した。測定方法は銀ペースト部をクリップで挟み、５００Ｖより１０Ｖずつ昇圧した。印加電圧を１０Ｖずつ昇圧するごとに、リーク測定を実施した。リーク値から１０％の変化量があった電圧値を破壊判定の基準として記録した。結果を表２に示す。
【０１００】
（実施例２）
導電液におけるナノアルミナの添加量を導電性繊維１００質量部に対して１．０質量部とした以外は、実施例１と同様の方法で評価用サンプルを作製し、実施例１と同様の方法により、静電気放電試験、透過率及びヘーズ値を測定した。結果を表２に示す。
【０１０１】
（実施例３）
導電液におけるナノアルミナの添加量を導電性繊維（銀繊維）１００質量部に対して２．０質量部とした以外は、実施例１と同様の方法で評価用サンプルを作製し、実施例１と同様の方法により、静電気放電試験、透過率及びヘーズ値を測定した。結果を表２に示す。
【０１０２】
（比較例１）
導電液にナノアルミナを添加しなかったこと以外は、実施例１と同様の方法で評価用サンプルを作製し、実施例１と同様の方法により、静電気放電試験、透過率及びヘーズ値を測定した。結果を表２に示す。
【０１０３】
【表２】
2017156510.tif 000004
【産業上の利用可能性】
【０１０４】
本発明は、ナノアルミナを添加することで感光性導電フィルムの静電気放電を向上させることが可能となり、加工時の静電気による断線が軽減されることにより生産性が向上し、また実使用時に発生する静電気による誤作動及び性能低下も抑制されるためタッチパネルディスプレイへの展開が期待される。
【符号の説明】
【０１０５】
１…支持フィルム、２…導電膜、２ａ…導電パターン、３…感光性樹脂層、３ａ…樹脂硬化層、１０…感光性導電フィルム、２０…基板、４０…導電パターン基板、Ｌ…活性光線、３０…評価用サンプル、３２…導電ライン、３４…銀ペースト部。
【図１】
2017156510.tif 000005
【図２】
2017156510.tif 000006
【図３】
2017156510.tif 000007
【図４】
2017156510.tif 000008